(57)【要約】【課題】選択的剥離性粘着剤の提供。【解決手段】選択的剥離性粘着剤であって、ベース粘着化合物と、前記ベース粘着化合物とブレンドされている剥離化合物とを含み、前記剥離化合物は、剥離剤が前記選択的剥離性粘着剤に適用されると前記ベース粘着化合物の粘着強度を低下させることができる選択的剥離性粘着剤。【選択図】図２【特許請求の範囲】
【請求項１】
ベース粘着化合物と、
ベース粘着化合物とブレンドされている剥離化合物と、を含む選択的剥離性粘着剤であって、
前記剥離化合物は、剥離剤が前記選択的剥離性粘着剤に適用されると前記ベース粘着化合物の粘着強度を低下させることができる、選択的剥離性粘着剤。
【請求項２】
前記ベース粘着化合物は、およそ５０〜９５重量％の選択的剥離性粘着剤を含み、前記剥離化合物は、およそ５〜５０重量％の選択的剥離性粘着剤を含む、請求項１に記載の選択的剥離性粘着剤。
【請求項３】
前記ベース粘着化合物は、およそ８０〜９０重量％の選択的剥離性粘着剤を含み、前記剥離化合物は、およそ２０〜１０重量％の選択的剥離性粘着剤を含む、請求項１に記載の選択的剥離性粘着剤。
【請求項４】
前記ベース粘着化合物は、アクリルポリマー系粘着剤、シリコーン系粘着剤、ゴム系粘着剤、ポリウレタン系粘着剤、粘着剤とブレンドされた親水コロイドまたはそれらの混合物である、請求項１に記載の選択的剥離性粘着剤。
【請求項５】
前記ベース粘着化合物は、アクリルポリマー系粘着剤である、請求項１に記載の選択的剥離性粘着剤。
【請求項６】
前記剥離化合物は、多官能アルコールおよび多官能カルボン酸から形成される未硬化プレポリマーである、請求項１に記載の選択的剥離性粘着剤。
【請求項７】
前記多官能アルコールは、グリセロール、単量体炭水化物、例えばグルコースおよびマンノース、低分子量ポリオール、例えばオリゴビニルアルコール、ならびにそれらの組み合わせからなる群から選択される、請求項６に記載の選択的剥離性粘着剤。
【請求項８】
前記多官能カルボン酸は、二酸、例えばセバシン酸、コハク酸、シュウ酸およびリンゴ酸、三酸、例えばクエン酸、ならびにそれらの混合物からなる群から選択される、請求項６に記載の選択的剥離性粘着剤。
【請求項９】
前記剥離化合物は、グリセロール−セバケートオリゴ共重合体を含む、請求項１に記載の選択的剥離性粘着剤。
【請求項１０】
前記剥離化合物は、１％を有意に下回る架橋密度を有する、請求項１に記載の選択的剥離性粘着剤。
【請求項１１】
前記剥離化合物は、０〜およそ０．０５％の架橋密度を有する、請求項１に記載の選択的剥離性粘着剤。
【請求項１２】
前記剥離化合物は、アルコール、エーテル、アミドまたはエステル溶液の１つ以上が前記選択的剥離性粘着剤に適用されると前記ベース粘着化合物の粘着強度を低下させることができる、請求項１に記載の選択的剥離性粘着剤。
【請求項１３】
支持体と、
前記支持体に適用された粘着層と、を含む粘着性製品であって、
前記粘着層は、ベース粘着化合物と剥離化合物とのブレンドを有する選択的剥離性粘着剤を含み、前記剥離化合物は、剥離剤が前記選択的剥離性粘着剤に適用されると前記ベース粘着化合物の粘着強度を低下させることができる、粘着性製品。
【請求項１４】
前記ベース粘着化合物は、およそ５０〜９５重量％の前記選択的剥離性粘着剤を含み、前記剥離化合物は、およそ５〜５０重量％の前記選択的剥離性粘着剤を含む、請求項１３に記載の粘着性製品。
【請求項１５】
前記ベース粘着化合物は、アクリルポリマー系粘着剤である、請求項１３に記載の粘着性製品。
【請求項１６】
前記剥離化合物は、多官能アルコールおよび多官能カルボン酸から形成される未硬化プレポリマーである、請求項１３に記載の粘着性製品。
【請求項１７】
前記多官能アルコールは、グリセロール、単量体炭水化物、例えばグルコースおよびマンノース、低分子量ポリオール、例えばオリゴビニルアルコール、ならびにそれらの組み合わせからなる群から選択される、請求項１６に記載の粘着性製品。
【請求項１８】
前記多官能カルボン酸は、二酸、例えばセバシン酸、コハク酸、シュウ酸およびリンゴ酸、三酸、例えばクエン酸、ならびにそれらの混合物からなる群から選択される、請求項１６に記載の粘着性製品。
【請求項１９】
前記剥離化合物は、グリセロール−セバケートオリゴ共重合体を含む、請求項１３に記載の粘着性製品。
【請求項２０】
前記剥離化合物は、０〜およそ０．０５％の架橋密度を有する、請求項１３に記載の粘着性製品。
【請求項２１】
前記支持体は、紙、織物、ポリマー、フォームまたはホイルの層を１つ以上含む、請求項１３に記載の粘着性製品。
【請求項２２】
前記支持体および前記粘着層は、穿孔されている、請求項１３に記載の粘着性製品。
【請求項２３】
前記製品の外側から前記製品が付着対象物に接触している界面まで前記剥離剤が通過することを可能とするように、穿孔が前記製品の外側から内側に伸びる、請求項２２に記載の粘着性製品。
【請求項２４】
前記製品は、医療テープである、請求項１３に記載の粘着性製品。
【請求項２５】
前記製品は、医療用ドレッシング材である、請求項１３に記載の粘着性製品。
【請求項２６】
前記製品は、粘着性絆創膏ストリップである、請求項１３に記載の粘着性製品。
【請求項２７】
未硬化のプレポリマー剥離化合物を形成するために多官能アルコールおよび多官能カルボン酸を混合する工程と、
前記プレポリマー剥離化合物をアクリルポリマー系粘着剤と混合する工程と、を含む、選択的剥離性粘着剤を製造する方法。
【請求項２８】
未硬化のプレポリマー剥離化合物を形成するために多官能アルコールおよび多官能カルボン酸を混合する工程と、
選択的剥離性粘着剤混合物を形成するために前記プレポリマー剥離化合物をアクリルポリマー系粘着剤と混合する工程と、
コーティングされた支持体を形成するために前記混合物を支持体に適用する工程と、
前記コーティングされた支持体を穿孔する工程と、を含む、選択的剥離性粘着剤を製造する方法。
【発明の詳細な説明】
【技術分野】
【０００１】
関連出願の相互参照
本出願は２０１２年７月１３日に出願された同時係属の米国仮特許出願第６１／６７１，４４９号明細書に対する優先権を主張するものであり、上記特許は全体として参照して本明細書に組み込まれる。
【背景技術】
【０００２】
粘着剤は、消費者、工業および医療用途を含む数多くの用途で使用されている。一部の粘着剤はそれらが適用される対象物との永久的もしくは半永久的結合を形成することを目的とするが、多くの粘着剤は永久的ではない用途で使用される。後者のタイプの粘着剤は、製品が対象物に適用され、その後に取り外される用途において使用されることが多い。１つの例は一般的な粘着性絆創膏ストリップであり、この絆創膏ストリップは、着用者が取り外したいと考えるまでは皮膚に張り付いていることが意図されている。
【発明の概要】
【発明が解決しようとする課題】
【０００３】
一時的用途で使用される粘着剤に関する問題は、取り外し時機が到来した時点に粘着剤が適用されていた対象物に依然としてしっかりと付着している場合がある点である。例えば、粘着性絆創膏ストリップの場合には、そのような粘着は絆創膏ストリップの取り外しをより困難にする可能性があり、このため着用者の不快感を引き起こすことがある。そのような不快感はおそらく比較的に軽度であるが、他のタイプの絆創膏取り外しによる不快感ははるかに大きくなる可能性がある。例えば、非粘着性のドレッシング材を高齢もしくは小児患者の皮膚へ固定する粘着性の医療用ドレッシング材もしくは医療テープの取り外しは、患者に多大な疼痛を引き起こすだけではなく、さらに皮膚組織損傷を引き起こす場合もある。さらに、患者の皮膚への粘着が強度であればあるほど、疼痛および／または組織損傷が大きくなる。
【課題を解決するための手段】
【０００４】
本明細書に開示した粘着剤および粘着性製品は、以下の図面を参照するとより明確に理解できる。図面内の構成要素は、必ずしも縮尺どおりではない。
【図面の簡単な説明】
【０００５】
【図１】図１は選択的剥離性粘着剤を組み入れている粘着テープの１つの実施形態の斜視図を示した図である。
【図２】図２は図１の粘着テープの側面を示した図である。
【図３】図３は選択的剥離性粘着剤を組み入れている粘着性絆創膏ストリップの１つの実施形態の側面を示した図である。
【図４】図４は選択的剥離性粘着剤を組み入れている粘着性ＥＣＧリードが適用されている患者の正面を示した図である。
【図５】図５は図４に示したＥＣＧリードの１つの実施形態の上面を示した図である。
【図６】図６は鼻腔拡張ストリップの１つの実施形態の上面を示した図である。
【図７】図７は図６の鼻腔拡張ストリップの側面を示した図である。
【発明を実施するための形態】
【０００６】
上述したように、従来の粘着剤を使用して対象物に付着させられている製品を取り外すのは困難な可能性がある。さらに、製品が例えば絆創膏のような医療製品であり、対象物が患者である場合には、そのような取り外しから疼痛および／または組織損傷が発生する可能性がある。本明細書に記載したのは、粘着剤であって、その粘着剤に剥離剤が適用されるとそれらの粘着強度の大半を消失する粘着剤である。このため、そのような粘着剤は、粘着剤の選択的剥離（すなわち、剥離強度の選択的消失）が所望である用途において使用できる。一部の実施形態では、粘着剤は、剥離化合物とブレンドされているベース粘着化合物を含んでいる。剥離剤が粘着剤に適用されると、剥離化合物は活性化され、粘着剤の粘着強度を劇的に低下させる。粘着性製品が絆創膏もしくは医療テープである場合には、その製品は後に著しい疼痛もしくは組織損傷を引き起こすことなく、および大きな残渣を残すことなく容易に取り外すことができる。
以下の開示では、粘着剤および粘着性製品の様々な実施形態を記載する。特定の実施形態を提示するが、それらの実施形態は単なる典型的な実施に過ぎないので、このため他の実施形態が可能である。そのような実施形態の全てが本開示の範囲内に含まれることは意図されている。
【０００７】
粘着化合物の合成および特徴
上記に規定したように、本開示の選択的剥離性粘着剤は、一般に、適切な剥離剤によって活性化されると粘着剤の粘着強度を劇的に低下させる剥離化合物とブレンドされているベース粘着化合物を含んでいる。一部の実施形態では、ベース粘着化合物は、アクリルポリマー系粘着剤を含んでいる。他の実施形態では、ベース粘着化合物は、様々な粘着剤、例えばシリコーン系粘着剤、ゴム系粘着剤、ポリウレタン系粘着剤、または例えばポリイソブチレンもしくはスチレン−イソプレン−スチレンなどの粘着剤とブレンドされた親水コロイドを含んでいる。ベース粘着化合物がアクリルポリマー系粘着剤である場合は、粘着化合物は、内部凝集もしくは剪断ならびに粘着および剥離強度を平衡させるように設計された、化学組成の変化を伴うアクリル酸の重合から製造される。その組成とは無関係に、ベース粘着化合物は、粘着剤にヒトの皮膚を含む対象物へ付着することを可能にする粘着強度を提供する。
【０００８】
一部の実施形態では、剥離化合物は、多官能アルコールおよび多官能カルボン酸から形成されるプレポリマーを含んでいる。用語「多官能アルコール」は、２つ以上のヒドロキシル（−ＯＨ）基を有する任意のアルコールを意味し、他方、用語「多官能カルボン酸」は、２つ以上の酸性（−ＣＯＯＨ）基を有する任意のカルボン酸を意味する。典型的な多官能アルコールには、グリセロール、単量体炭水化物、例えばグルコースおよびマンノース、ならびに低分子量ポリオール、例えばオリゴ（ビニルアルコール）が含まれる。典型的な多官能カルボン酸には、二酸、例えばセバシン酸、コハク酸、シュウ酸およびリンゴ酸、ならびに三酸、例えばクエン酸が含まれる。一部の実施形態では、粘着剤の剥離化合物は、グリコールとセバシン酸との混合物を含むプレポリマーであって、本明細書ではオリゴ（グリセロール−セバケート）もしくはＯＧＳと呼ぶプレポリマー（グリセロール−セバケートオリゴ共重合体とも称する）を含んでいる。以下の数段落では、ＯＧＳの合成の実施例について記載する。
【０００９】
ＯＧＳを調製するためには高純度セバシン酸を使用できる。一部の実施形態では、セバシン酸は、比較的少量のセバシン酸を比較的多量のエタノールと結合する工程と、セバシン酸が完全に溶解するまでこの混合物を加熱する工程とによって厳密に精製できる。セバシン酸が溶解すると、高温セバシン酸溶液は真空下でろ過することができ、ろ液を数時間にわたり冷凍すると結晶化を可能にできる。次に、セバシン酸結晶を集め、真空下で間欠的にろ過して結晶を収集できる。ろ過の完了後、高水準の精製を確定するために、上記の方法（溶解、結晶化およびろ過）を複数回（例えば、３〜４回）繰り返す。その後、風乾セバシン酸結晶を真空下で加熱すると、残留エタノールもしくは水分を除去することができる。
【００１０】
ＯＧＳは、プレポリマーを形成するためにセバシン酸をグリセロールと混合することによって形成できる。本明細書で使用する用語「プレポリマー」は、架橋結合をほとんどまたは全く示さない未硬化ポリマー混合物を意味している。結果として、ＯＧＳは、１％を有意に下回る架橋密度を有する。一例として、ＯＧＳは、０〜およそ０．０５％の架橋密度を有する。一部の実施形態では、ＯＧＳ混合物は、グリセロールおよびセバシン酸をおよそ０．５〜１．５：１のグリセロール対セバシン酸のモル比で混合する工程と、この混合物を窒素雰囲気下およそ１２０〜１５０℃の高温で水が生成されるまで加熱する工程と、この混合液からおよそ０．５〜２モル当量の水が除去されるまで圧力が低下するにつれて温度を上昇させながらこの反応を維持する工程とによって調製できる。一部の実施形態では、この反応は、およそ１〜５トールの真空下で実施できる。ＯＧＳは、次に冷却して固化させることができる。
【００１１】
選択的剥離性粘着剤の製造は、剥離化合物をベース粘着化合物とブレンドする工程を含む方法によって構成される。一部の実施形態では、ベース粘着化合物は、およそ５０〜９５ｗ／ｗ％（重量％）のブレンドした材料を含み、剥離化合物は、およそ５〜５０ｗ／ｗ％の材料を含んでいる。一例として、ブレンドしたプレポリマーは、ベース粘着化合物および剥離化合物の９５／５、９０／１０、８５／１５、８０／２０または７０／３０ブレンドであってよい。特に、所望であれば、他の化合物、例えば１つ以上の薬物をブレンドしたプレポリマーに加えることができる。
【００１２】
剥離化合物がＯＧＳについての場合のように室温で固体である場合は、ベース粘着化合物とブレンドする工程を促進するためには、溶融もしくは溶媒を用いて溶解させることができる。前者の溶融させる場合、剥離化合物は、およそ４０〜６０℃の温度で溶融させることができる。後者の溶解させる場合、溶媒は、一部の実施形態では極性有機溶媒であってよい。典型的な溶媒には、酢酸エチル、エタノールおよびテトラヒドロフランが含まれる。一部の実施形態では、溶媒は、剥離化合物におよそ１０〜９０ｗ／ｗ％の濃度で加えることができる。さらに溶媒は、ベース粘着化合物にベース粘着化合物の粘度を低下させ、剥離化合物とブレンドする工程を促進するために加えることもできる。一部の実施形態では、剥離化合物とともに使用される溶媒は、剥離化合物と混合する工程の前にベース粘着化合物と混合することができる。一部の実施形態では、溶媒は、ベース粘着化合物におよそ３３〜６７ｗ／ｗ％の濃度で加えることができる。一例として、溶媒は、ベース粘着化合物におよそ４５〜５５ｗ／ｗ％の濃度で加えることができる。
【００１３】
ベース粘着化合物および／または剥離化合物をブレンドする工程を促進するために１つ以上の溶媒を使用する場合は、溶媒をブレンドから蒸発させると、選択的剥離性粘着剤を製造することができる。一部の実施形態では、このブレンドが支持体に適用され（下記参照）、溶媒を蒸発させるためにおよそ１４０〜２８０°Ｆの温度でおよそ３〜１０分間にわたり加熱される。明白に、これらの温度および時間は、ＯＧＳ内での有意な架橋結合を引き起こすほど十分に高くも長くもない。実際に、軽度の架橋結合さえ達成するためには、ＯＧＳを何時間にもわたり高温へ曝露させる必要があろう。その結果として生じる選択的剥離性粘着剤は、高度に粘着性であり、典型的には無生物の対象物および例えば皮膚などの生体組織のどちらにもしっかりと付着する。
【００１４】
選択的剥離性粘着剤を支持体に適用する場合は、粘着剤ブレンドは、溶媒が蒸発する前に支持体に適用することができる。例えば、粘着剤ブレンドは、１００平方インチ当たりおよそ１．９〜２．４ｇの厚さを有するように支持体に適用できる。コーティングされた支持体を次にオーブン内を通過させると溶媒の大半を蒸発させることができ、支持体を巻き取ると、材料ロールを形成して後の加工処理のために貯蔵しておくことができる。製造対象の製品の性質とは無関係に、その後の加工処理は、粘着剤製品とその製品が適用される対象物（例えば、皮膚表面）との界面に適切な剥離剤が到達するために通過する通路を形成できるように、コーティングされた支持体を穿孔することを含むことができる。
【００１５】
選択的剥離
上述したように、本明細書に開示した粘着剤の粘着強度は、剥離剤の適用によって選択的に低下させることができる。適切な剥離剤には、アルコール、例えばエタノール、１−プロパノール、２−プロパノールおよび１−ブタノール；ケトン、例えばアセトンおよびメチルエチルケトン；エーテル、例えばテトラヒドロフランおよびジエチルエーテル；アミド、例えばＮ，Ｎ−ジメチルホルムアミド；スルホキシド、例えばジメチルスルホキシド；ならびにエステル、例えば酢酸エチルが含まれる。一部の実施形態では、剥離剤は、１つ以上の上記の化合物と水との混合物であってよい。例えば、適切な剥離剤は、およそ５０〜９５ｗ／ｗ％のアルコールとおよそ５〜５０ｗ／ｗ％の水との溶液であってよい。
【００１６】
粘着強度が低下する機構は、粘着剤内の剥離化合物の膨潤と関連する場合がある。詳細には、剥離剤が剥離化合物（例えば、ＯＧＳ）によって吸収されると、剥離化合物は膨潤し、ベース粘着化合物（例えば、アクリルポリマー系粘着剤）とそれが粘着させられている対象物との間で形成された粘着結合を破壊する可能性がある。したがって、剥離化合物は、剥離剤によって「活性化される」と言うことができる。しかし剥離剤が蒸発すると、剥離化合物は収縮し、粘着剤の粘着強度が復帰する。
【００１７】
剥離剤は、様々な方法で適用できる。一部の実施形態では、剥離剤は、粘着剤または粘着性製品上に噴霧することができる。他の実施形態では、剥離剤は、アプリケーター、例えばスポンジチップ・アプリケーターを使用して適用できる。
【００１８】
典型的な用途
上述した選択的剥離性粘着剤は、消費者、工業および医療用途を含む様々な用途において使用できる。以下に記載するのは、そのような用途の少数の実施例である。
図１は、選択的剥離性粘着剤を組み入れている粘着テープ３０の１つの実施形態を示している。一例として、テープ３０は、医療用途において絆創膏もしくは他の製品を患者に固定するために使用することができるので、このため患者の皮膚に粘着する。テープ３０は、一般に、外側３２および内側３４を有する、連続する薄い可撓性のストリップを含んでいる。
【００１９】
図２は、図１に示したテープ３０を形成するために使用できる典型的な構造を示している。図２の実施形態では、テープ３０は、上述した選択的剥離性粘着剤を含む粘着層４０が適用されている内面３８を有する支持体３６を含んでいる。一部の実施形態では、支持体３６は、テープ３０が適用される対象の輪郭にぴったり合うように適合した可撓性材料を含んでいる。支持体３６のための典型的な構造には、紙、織物、ポリマー、フォームもしくは箔の１つ以上の層が含まれる。典型的な織物には、天然および／または人造繊維から製造された織布および不織布が含まれる。典型的なポリマーには、ポリウレタン、ポリプロピレン、ポリエチレンおよびポリ塩化ビニルが含まれる。一例として、粘着層４０は、厚さがおよそ１０〜２００μｍである。
【００２０】
一部の実施形態では、支持体３６および粘着層４０は多孔質であるか穿孔されているので、テープ３０の外側３２（すなわち、支持体の外面）に適用された剥離剤は、テープの内側３４（すなわち、粘着剤の外面）に到達して皮膚−テープ界面で剥離を促進することができる。図２に示したように、穿孔４１は、テープ３０の外側３２から内側３４へ伸びる通路を形成できる。一部の実施形態では、穿孔４１は幅が（例えば、直径で）およそ２００〜８００μｍの場合があり、テープ３０は１平方インチ当たりおよそ５〜５００穿孔の穿孔密度を有する場合がある。例えば、穿孔４１は、１平方インチ当たりおよそ３０穿孔の密度を有することができる。他の実施形態では、支持体３６および粘着層４０は多孔質でもなく穿孔されてもいないが、剥離剤を支持体の辺縁に適用すると剥離を促進することができる。
【００２１】
図３は、同様に選択的剥離性粘着剤を組み入れている粘着性絆創膏ストリップ４２の形態にある医療用ドレッシング材を示している。図３に示したように、絆創膏ストリップ４２は、上述した選択的剥離性粘着剤を含む粘着層４８が適用されている内面４６を有する支持体４４を含んでいる。支持体４４は、上述した支持体３６に類似する構造を有する可撓性材料を含むことができる。支持体４４および粘着層４８は同様に多孔質であるか穿孔されているので、絆創膏ストリップ４２の外側５２（すなわち、支持体の外面）に適用された剥離剤は、絆創膏ストリップの内側５４（すなわち、粘着剤の外面）に到達して皮膚−絆創膏界面での剥離を促進することができる。テープ３０と同様に、穿孔は、幅が（例えば、直径で）およそ２００〜８００μｍの場合があり、１平方インチ当たりおよそ５〜５００穿孔の密度で存在する場合がある。図３に詳細に示したように、絆創膏ストリップ４２は、切創もしくは他の創傷を被覆するように設計された中央ドレッシング材要素５０を含むことができる。一部の実施形態では、ドレッシング材要素５０は、創傷治癒を促進する薬剤もしくは医薬品を含むことができる。
【００２２】
選択的剥離性粘着剤については粘着テープや絆創膏以外の様々な他の用途がある。図４は、そのような用途の１つの実施例を示している。詳細には、図４には、患者６２に適用されている複数の粘着性心電図（ＥＣＧ）リード６０が示されている。この図に示したように、線６４はリード６０上に用意された電極６６からＥＣＧ測定装置（心電計）６８へ伸びている。図５は、ＥＣＧリード６０の１つについての典型的な構成を示している。図５に示したように、ＥＣＧリード６０は、選択的剥離性粘着剤を含む粘着層７２が適用されている支持体７０を含んでいる。テープ３０および粘着性絆創膏ストリップ４２と同様に、支持体７０およびその粘着層７２は、粘着剤の剥離を促進するために多孔質であってよい。
【００２３】
また別の用途では、選択的剥離性粘着剤は、鼻梁を横断して皮膚に付着させるタイプの鼻腔拡張ストリップで提供することができる。そのようなストリップを鼻の上の適所に留置させるには、典型的には高強度の粘着剤が必要とされる。だが残念なことに、そのようなストリップがもう必要ではなくなった後に取り外すのは、ストリップが高強度の粘着であるために困難になる可能性がある。しかし選択的剥離性粘着剤を使用すると、高強度と容易な剥離の両方を達成できる。図６および７は、典型的な鼻腔拡張ストリップ８０を示している。これらの図に示したように、鼻腔拡張ストリップ８０は、選択的剥離性粘着剤の層８６が適用されている内面８４を有する支持体８２を含んでいる。さらに、拡張ストリップ８０は、ストリップが鼻梁に付着させられると鼻腔を拡げる弾力性要素８８を含んでいる。他の製品と同様に、支持体８２および粘着層８６は、剥離を促進にするために多孔質であるか穿孔されていることができる。
さらにまた別の用途では、選択的剥離性粘着剤は、表皮パッチや静脈注射（ＩＶ）固定創傷ドレッシング材で提供することができる。
【図１】
2015528038.tif 000002
【図２】
2015528038.tif 000003
【図３】
2015528038.tif 000004
【図４】
2015528038.tif 000005
【図５】
2015528038.tif 000006
【図６】
2015528038.tif 000007
【図７】
2015528038.tif 000008
【国際調査報告】
2015528038.tif 000009
2015528038.tif 000010